도 23 을 참조 하 면 , 먼저 , 화학 기상 증착 법 ( chemical vapor deposition ; CVD ) 을 이용 하 여 실리콘 기판 상 에 금 / 크롬 층 을 형성 한다 . 계속 해서 , 상기 금 / 크롬 층 이 형성 된 기판 에 고분자 용액 을 떨어뜨리 고 , 스핀코팅 을 수행 한다 , 스핀코팅 을 수행 한 후 , 약 100 ℃ 의 온도 에서 고분자 용액 을 경화 시킨다 . 또한 , 고분자 가 코팅 된 기판 의 일부 에 은 ( silver ) 전극 을 도입 하 기 위해 유기 용매 인 테트라 하이드로 퓨란 ( THF ) 를 사용 하 여 한쪽 면 을 제거 한다 . 제거 된 면 에 은 을 도입 하 고 , 폴리 ( 2 - 비닐 피리딘 ) ( P 2 VP ) , 폴리 페닐 -( 2 - 비닐 피리딘 ) ( PP 2 VP ) 및 폴리 페닐 - 페닐 -( 2 - 비닐 피리딘 ) ( PPP 2 VP ) 각각 을 주 쇄 물질 로 하 는 유기 단결정 고분자 에 대한 전기 적 특성 을 측정 하 였 다 .